(57)【特許請求の範囲】
【請求項１】
Ａ成分：エチレン−酢酸ビニル系共重合体をケン化して得られるエチレン−ビニルアルコール系共重合体、Ｂ成分：アルカリ金属と遷移金属を含有する無機層状化合物、およびＣ成分：溶剤を必須成分として含有するバリヤ性コーティング組成物において、さらにＤ成分：アルカリ土類金属の酸化物、アルカリ土類金属の水酸化物、アルカリ土類金属の炭酸塩、両性金属の酸化物、両性金属の水酸化物、および両性金属の炭酸塩の群から選択される少なくとも１種の金属化合物を含有し、以下の式１、式２、条件１および条件２を満足することを特徴とするガスバリヤ性コーティング組成物。
式１：ＷA／ＷB＝９９．５／０．５〜３０／７０
（ここで、ＷAはガスバリヤ性コーティング組成物中のＡ成分の含有量（質量）、ＷBはガスバリヤ性コーティング組成物中のＢ成分の含有量（質量）を表す）
式２：ＭD／（ＷA＋ＷB）＝１×１０-6〜１０００×１０-6
（ここで、ＷAおよびＷBは上記と同じ定義であり、ＭDはガスバリヤ性コーティング組成物中のＤ成分の含有量（ｍｏｌ）を表す）
条件１：前記Ａ成分が、エチレン比率が２０〜６０モル％であり、かつ酢酸ビニル成分のケン化度が９５モル％以上であるエチレン−ビニルアルコール系共重合体を過酸化物で処理し分子鎖切断したエチレン−ビニルアルコール系共重合体である、
条件２：ガスバリヤ性コーティング組成物を製造する際に、前記Ｂ成分から溶出した陽イオンを除去した後、前記Ｄ成分を添加する。
【請求項２】
前記Ｂ成分が、モンモリロナイトである上記請求項１に記載のガスバリヤ性コーティング組成物。
【発明の詳細な説明】
【技術分野】
【０００１】
本発明は、湿度の影響に関係なくガスバリヤ性が優れると共に、高温になっても着色することのないガスバリヤ性コーティング組成物に関する。
【背景技術】
【０００２】
ガスバリヤ機能は、各種包装材料はもとより、特に熱や光などを発することで酸素や水蒸気による劣化が起こりやすい機能性材料や各種機材の表面保護など、非常に多岐にわたる分野で要求される性能である。
【０００３】
最も身近な分野として、食品包装容器をみると、これらの包装容器では、単に衛生的というだけでなく、鮮度や風味を維持するために利用されることが多い。例えば、油で揚げた食品は、時間と共に空気中の酸素によって油の酸化が進むため、次第に風味が低下する。また、生鮮食料品や乾物では、水分の蒸発あるいは吸湿により乾燥やしっけが起こり、鮮度、食感といったものが損なわれる。そこで、この様な食品を容器で包装し、容器の中から外へ、また、外から中へと酸素や水蒸気が移動するのを完全に遮断できれば（密封状態）、酸化、吸湿、乾燥などの進行を抑え、風味や食感の低下を軽減することが可能となる。したがって、食品の包装で利用される容器は、密封状態を維持するために、高いガスバリヤ機能が要求されることになる。
【０００４】
上記はほんの一例であるが、容器の中の物（内容物）の変質等による品質の低下を抑え、あるいは大気の暴露によって劣化する物の表面を保護するために、酸素、水蒸気、その他の変質や劣化の原因となる気体を遮断する機能は、極めて重要となる。そこで、多くの場合、有機、無機、あるいはその複合等の種々の材料からなるガスバリヤ層が設けられている。
【０００５】
一般に、金属やセラミック等の無機材料はガスバリヤ性に優れるが、積層が困難であること、透明性や柔軟性等が低く用途が制約されること等の数々の欠点もある。そこで、基材表面にバリヤ層を低コストでしかも簡単に設けることのできる、有機ポリマーをベースとした塗工液タイプのガスバリヤ剤を用いる方法が開発されている。これらの塗工液タイプのガスバリヤ剤は、有機ポリマーとして高結晶性の樹脂を含むことを特徴としており、主にポリビニルアルコール（ＰＶＡ）やエチレン−ビニルアルコール（ＥＶＯＨ）等の樹脂が利用されている。その中でも、より結晶性の高いＰＶＡは、乾燥状態においては極めて優れたガスバリヤ性を有することが知られている。しかし、吸湿性が高く、高湿度下では結晶性がくずれてバリヤ性が低下するという問題がある。一方、ＥＶＯＨは、高湿度下でのガスア性の低下度合いはＰＶＡより少ないが、全体的にバリヤ性のレベルは不十分である。
【０００６】
さらに最近では、これらの問題を解決するために、上記の樹脂と無機層状化合物（例えば、天然に産出するものとしてはモンモリロナイト等）とを併用したバリヤ性コーティング組成物が提案されている（例えば、特許文献１、特許文献２参照）。有機−無機複合材料は、塗工によりガスバリヤ層を設けることができ、さらに、十分なガスバリヤ性を保持するという、両方の材料の長所が生かせることから高い期待が寄せられている。
【０００７】
しかし、このバリヤ性コーティング組成物を塗工した包装材は、高温で処理される用途において、バリヤ層が着色するという問題がある。例えば、油で揚げた食品を電子レンジで加熱したときに、包装容器の食品と接触している部分が黄色や赤褐色に変色する。そうすると、実際は全く問題はないにしても、消費者に不衛生といった疑念を与えかねない。
【０００８】
その他にも、上記のようなバリヤ剤は耐熱性が十分でなく、高温になるとバリヤ層が変形し、例えば積層材料では基材から剥離する等の問題も有していた。
【０００９】
【特許文献１】特開平０５−１４０３４４号公報
【特許文献２】特開２００３−２７７６６０号公報
【発明の開示】
【発明が解決しようとする課題】
【００１０】
そこで、本発明の課題は、湿度に影響されることなく常に高いガスバリヤ性を有し、高温になっても着色することがなく、かつ耐熱性が良好なバリヤ層を形成できるガスバリヤ性コーティング剤組成物を提供することである。
【課題を解決するための手段】
【００１１】
本発明者らは、研究を重ねた結果、エチレン−酢酸ビニル系共重合体をケン化して得られるエチレン−ビニルアルコール系共重合体、鉄含有無機層状化合物、および溶剤を必須成分として含有するバリヤ性コーティング組成物に、さらに変色を防止するためにアルカリ土類金属や両性金属の酸化物、水酸化物、および炭酸塩の少なくとも１種の金属化合物を特定量含有させることにより上記の課題を解決できることを見出し、本発明を完成させたものである。さらに、無機層状化合物が、高湿度下でガスバリヤ性を低下させる要因となるアルカリ金属を含む場合、このアルカリ金属のイオンを除去すると、高湿度下でのガスバリヤ性が向上する代わりに、変色の度合いが強くなるが、上記の金属化合物を含有させることにより、変色を抑えることが可能となる。
【００１２】
すなわち、本発明は、（１）Ａ成分：エチレン−酢酸ビニル系共重合体をケン化して得られるエチレン−ビニルアルコール系共重合体、Ｂ成分：遷移金属を含有する無機層状化合物、およびＣ成分：溶剤を必須成分として含有するガスバリヤ性コーティング組成物において、さらにＤ成分：アルカリ土類金属の酸化物、アルカリ土類金属の水酸化物、アルカリ土類金属の炭酸塩、両性金属の酸化物、両性金属の水酸化物、および両性金属の炭酸塩の群から選択される少なくとも１種の金属化合物を含有し、以下の式１および式２を満足することを特徴とするガスバリヤ性コーティング組成物に関する。
式１：ＷA／ＷB＝９９．５／０．５〜３０／７０
（ここで、ＷAはガスバリヤ性コーティング組成物中のＡ成分の含有量（質量）、ＷBはガスバリヤ性コーティング組成物中のＢ成分の含有量（質量）を表す）
式２：ＭD／（ＷA＋ＷB）＝１×１０-6〜１０００×１０-6
（ここで、ＷAおよびＷBは上記と同じ定義であり、ＭDはガスバリヤ性コーティング組成物中のＤ成分の含有量（ｍｏｌ）を表す）
【００１３】
また、本発明は、（２）さらに前記Ｂ成分がアルカリ金属を含有する無機層状化合物であって、ガスバリヤ性コーティング組成物を製造する際に、前記Ｂ成分から溶出した陽イオンを除去した後、前記Ｄ成分を添加してなる上記（１）記載のガスバリヤ性コーティング組成物に関する。
【００１４】
また、本発明は、（３）上記Ａ成分が、エチレン比率が２０〜６０モル％であり、かつ酢酸ビニル成分のケン化度が９５モル％以上であるエチレン−ビニルアルコール系共重合体を過酸化物で処理し分子鎖切断したものである上記（１）または（２）のいずれかに記載のガスバリヤ性コーティング組成物に関する。
【００１５】
また、本発明は、（４）上記Ｄ成分が、モンモリロナイトである上記（１）〜（３）のいずれかに記載のガスバリヤ性コーティング組成物に関する。
【００１６】
ガスバリヤ性コーティング剤組成物として、一般に、ポリビニルアルコール系樹脂やエチレン−ビニルアルコール系樹脂等の高結晶性樹脂と無機層状化合物を含有させたものが知られている。そして、多くの場合、無機層状化合物としては、モンモリロナイトなどが利用される。しかしながら、上記の材料によりガスバリヤ層が形成された時に、高温状態にさらされると、ガスバリヤ層が変色するといった現象が認められる。ガスバリヤ層の着色が起こるメカニズムは定かではないが、モンモリロナイトには、酸化・還元に作用を及ぼす遷移金属が多く含まれており、その中でも、特に鉄は自身が酸化されると赤褐色に着色する他、さらに樹脂等の酸化を促進して着色させる作用も考えられる。そして、高温になるとその傾向がさらに強まることから、鉄等の遷移金属を含む無機層状化合物の影響が推論される。
【００１７】
そこで、上記の推論に基づいて、遷移金属の酸化・還元作用の影響を抑え、さらに高湿度下でのガスバリヤ性を低下させないような金属を利用して、上記の問題の解決を試みた結果、遷移金属を含む無機層状化合物を用いたガスバリヤ性コーティング組成物であっても、アルカリ土類金属や両性金属の酸化物、水酸化物、炭酸塩といった金属化合物を、特定量添加するにより、高温時で着色せず、極めて高いガスバリヤ性と耐熱性を有するガスバリヤ層が得られることを見出したものである。
【発明の効果】
【００１８】
本発明の組成物においては、高いガスバリヤ性を有すると共に、高温においても着色することがなく高い耐熱性を有し、例えば食品等の包装材料などに有利に使用することができる。
【発明を実施するための最良の形態】
【００１９】
以下、本発明のバリヤ性コーティング組成物について詳細に説明する。
【００２０】
本発明のガスバリヤ性コーティング組成物は、Ａ成分：エチレン−酢酸ビニル系共重合体をケン化して得られるエチレン−ビニルアルコール系共重合体、Ｂ成分：遷移金属を含有する無機層状化合物、およびＣ成分：溶剤を必須成分として含有するガスバリヤ性コーティング組成物において、さらにＤ成分：アルカリ土類金属両性金属の酸化物、水酸化物、および炭酸塩の群から選択される少なくとも１種の金属化合物をアルカリ土類金属の酸化物、アルカリ土類金属の水酸化物、アルカリ土類金属の炭酸塩、両性金属の酸化物、両性金属の水酸化物、および両性金属の炭酸塩の群から選択される少なくとも１種を含有させたものである。
【００２１】
Ａ成分について
本発明のガスバリヤ性コーティング組成物の材料として利用されるエチレン−ビニルアルコール系共重合体は、エチレン−酢酸ビニル系共重合体をケン化して得られるものが使用できる。
【００２２】
上記エチレン−酢酸ビニル系共重合体をケン化して得られるものの具体例としては、エチレンと酢酸ビニルを共重合して得られるエチレン−酢酸ビニル共重合体、エチレン、酢酸ビニルと共に、その他の単量体を共重合して得られるエチレン−酢酸ビニル系共重合体等をケン化して得られるものが挙げられる。
【００２３】
そして、特に良好なガスバリヤ性の得られる材料としては、エチレン−酢酸ビニル系共重合体の共重合前の単量体におけるエチレン比率が２０〜６０モル％であることが好ましい。エチレン比率が２０モル％未満であると、高湿度下におけるガスバリヤ性の低下がみられ、一方、エチレン比率が６０モル％を超えると、全般に渡ってのガスバリヤ性が低下する傾向がある。
【００２４】
上記エチレン−酢酸ビニル系共重合体は、酢酸ビニル成分のケン化度が９５モル％以上のものが好ましく、９５モル％未満ではガスバリヤ性や耐油性が不十分になる傾向がある。
【００２５】
上記エチレン−ビニルアルコール系共重合体としては、２１０℃、荷重２１６０ｇにおけるメルトフローレートが、０．１〜１００ｇ／１０ｍｉｎ好ましくは０．５〜５０ｇ／１０ｍｉｎのものが用いられる。
【００２６】
さらに、上記エチレン−酢酸ビニル系共重合体は、過酸化物等により分子鎖切断処理して低分子量化したものが、溶剤中での溶解安定性が良好となるという点、および耐熱性の向上の点からより好ましい。
【００２７】
上記分子鎖切断処理は、当該エチレン−ビニルアルコール系共重合体に過酸化物等を作用させることにより行われる。過酸化物としては、例えば過酸化水素、過酸化ジアルキル化合物、過酸化アシル化合物等が挙げられるが、その中でも特に過酸化水素が好ましい。具体的には、以下のような方法により行えばよい；例えば、過酸化水素を利用する方法としては、水と低級アルコールの混合溶媒中に、上記エチレン−ビニルアルコール系共重合体を、１〜５０質量％程度の濃度となるように溶解させ、その溶液中に過酸化水素水（通常は３０〜３５質量％程度の水溶液）をエチレン−ビニルアルコール系共重合体に対して１〜１００質量％になるように添加し、撹拌下で４０〜９０℃、５〜５０時間処理する。なお、処理の終了時点は、スタート時の溶液の粘度が初期粘度の１割程度以下となった点を１つの目安とすることができる。さらに、好ましくはカタラーゼ等の酵素を添加して残存過酸化水素を分解除去し、本発明のガスバリヤ剤の材料として利用する。
【００２８】
また、Ａ成分や後記するＢ成分に、酢酸イオン、アルカリ金属イオン等が含まれている場合は、高湿度下におけるガスバリヤ性を低下させる要因となるので除去することが好ましい。なお、陽イオンを除去すると、ガスバリヤ層の高温になった時の着色が助長されることがあるため、上記の金属化合物の添加量は多くすることが好ましい。また、イオン除去の際に上記金属化合物のイオンも除去されるという事態を防止するために、イオンの除去工程が終了してから金属化合物を添加することが好ましい。
【００２９】
このイオンを除去する工程としては、粒子状、膜状および繊維状のイオン交換材料を用いた従来から行われている公知の方法が利用できる。例えば、イオン交換能やイオン吸着能を持つイオン交換樹脂、イオン交換膜、イオン交換セルロース等を使用して除去する方法がある。その他にも水による洗浄、沸石、酸性白土、泥炭、亜炭等の天然物、合成ゼオライト、パームチット、タングステン酸ジルコニウム等の合成物を使用して除去する方法等が挙げられる。とりわけ、イオン交換樹脂、イオン交換膜、イオン交換セルロース等を使用して除去する方法が好ましい。
【００３０】
Ｂ成分について
本発明のバリヤ性コーティング組成物の材料として利用される無機層状化合物は、遷移金属を含むものであって、その多くは分子内に鉄をＦｅ(II)またはＦｅ(III)の状態で含有する。そして、溶剤に対して、膨潤・へき開性を有する天然の無機層状化合物が用いられる。このような無機層状化合物としては、例えば、フィロケイ酸塩鉱物が代表的であり、下記一般式で示されるものが含まれる。
（Ｘ，Ｙ）2~3Ｚ4Ｏ10（ＯＨ）2・ｍＨ2Ｏ（Ｗw）
（式中、ＸはＡｌ，ＦｅIII，ＭｎIIIまたはＣｒIII，ＹはＦｅII，ＭｎII，Ｚｎ，ＮｉまたはＬｉ，ＺはＳｉまたはＡｌ，ＷはＫ，ＮａまたはＣａであり、ｗは化合物全体で静電気的に中性を保つ数である）
【００３１】
具体的には、パイロフィライト、モンモリロナイト、サポナイト、ヘクトライト、ソーコナイト、白雲母、タルク、バーミキュライト、緑泥石等を挙げることができ、これらは単独で用いてもよく、２種以上を併用してもよい。
【００３２】
さらに、これらの中でも、バリヤ性コーティング組成物に使用した場合のガスバリヤ性、塗工適性からモンモリロナイトの使用が好ましい。
【００３３】
なお、本発明のガスバリヤ性コーティング組成物において、Ａ成分（上記バリヤ性樹脂）とＢ成分（上記無機層状化合物）との含有比率は、下記の式１を満足するものである。
式１：ＷA／ＷB＝９９．５／０．５〜３０／７０
（ここで、ＷAはガスバリヤ性コーティング組成物中のＡ成分の含有量（質量）、ＷBはガスバリヤ性コーティング組成物中のＢ成分の含有量（質量）を表す）
【００３４】
さらにＷA／ＷB＝９０／１０〜４０／６０の範囲とすることが好ましい。そして、上記ＷA／ＷBの比率よりがＡ成分の含有量が多くなると、バリヤ性が低下し、一方、少なくなりすぎるとバリヤ層と他層との密着性が低下する問題を有する。
【００３５】
また、本発明のガスバリヤ性コーティング組成物において、Ａ成分とＢ成分との合計の含有量は、バリヤ性コーティング組成物全体の質量の１〜３０質量％が好ましい。
【００３６】
Ｃ成分について
本発明のバリヤ性コーティング組成物の材料として利用される溶剤は、エチレン−ビニルアルコール系共重合体を溶解し得る、水性および非水性のどちらの溶剤でも使用できる。
【００３７】
特に上記の過酸化物等の処理により低分子量化したエチレン−ビニルアルコール系共重合体を利用する場合は、水と低級アルコールとの簡単な混合溶剤が利用できることから好ましい。この場合、水５０〜８５質量％と、エチルアルコール、ｎ−プロピルアルコール、ｉｓｏ−プロピルアルコール、ｎ−ブチルアルコール、ｉｓｏ−ブチルアルコール、ｓｅｃ−ブチルアルコール、ｔｅｒｔ−ブチルアルコール等の炭素数２〜４の低級アルコールの少なくとも１種を１５〜５０質量％含む混合溶剤を使用すると、低分子量化したエチレン−ビニルアルコール系共重合体の溶解性が良好となり、適度な固形分を維持するためにも好適である。なお、上記炭素数２〜４の低級アルコールの中でも、ｎ−プロピルアルコール、ｉｓｏ−プロピルアルコールが好適に使用される。
【００３８】
ちなみに、この混合溶剤中の低級アルコールの含量が５０質量％を超えると、後述する無機層状化合物を分散した場合、へき開が不十分になる傾向があり、一方、１５質量％未満であると、ガスバリヤ性コーティング組成物とした時に塗工適性が低下する傾向がある。
【００３９】
Ｄ成分について
本発明のガスバリヤ性コーティング組成物の材料として利用する金属化合物は、バリヤ性コーティング組成物を構成する無機層状化合物の遷移金属、特に鉄イオンの酸化等による着色を防止できるものであって、アルカリ土類金属（ここではベリリウムを除く第２族元素という広義なものを指す）の酸化物、水酸化物、炭酸塩、両性金属の酸化物、水酸化物、および炭酸塩を挙げることができる。さらに具体的には、カルシウム、マグネシウム、バリウム等のアルカリ土類金属、アルミニウム、亜鉛、すず等の両性金属の塩が好ましく、さらに、高い効果を有するものとしては、例えば、水酸化カルシウム、炭酸カルシウム、酸化マグネシウム、水酸化マグネシウム、炭酸マグネシウム、を挙げることができる。
【００４０】
本発明のバリヤ性コーティング組成物において、上記Ｄ成分（金属化合物）の含有量は、下記の式２を満足するものである。
式２：ＭD／（ＷA＋ＷB）＝１×１０-6〜１０００×１０-6
（ここで、ＷAおよびＷBは上記と同じ定義であり、ＭDはガスバリヤ性コーティング組成物中のＤ成分の含有量（ｍｏｌ）を表す）
【００４１】
上記Ｄ成分の含有量が式２で示した範囲より少なくなると、高温になった時に着色が起こるのを防止する効果が低下し、一方、多くなりすぎるとガスバリヤ層と他層との密着性が低下するといった問題が発生し好ましくない。
【００４２】
任意成分について
さらに本発明のガスバリヤ性コーティング組成物は、他の成分として、必要に応じて、架橋剤、シラン系カップリング剤、チタン系カップリング剤等の改質剤、紫外線吸収剤、帯電防止剤、レベリング剤、消泡剤等を加えることができる。
【００４３】
ガスバリヤ性コーティング組成物の製造方法について
上記の各材料を使用して本発明のガスバリヤ性コーティング組成物を製造する方法としては、従来公知の方法で行うことができる。より具体的に、例えば、ガスバリヤ性コーティング組成物を製造する好ましい方法としては、溶媒にＡ成分であるエチレン−ビニルアルコール系樹脂を溶解した溶液に、好ましくは過酸化物を添加して加温・反応させエチレン−ビニルアルコール系樹脂の分子鎖切断を行い、その後、残存過酸化物を除去し樹脂溶液を得る。次いで、Ｂ成分の無機層状化合物を水等の分散媒体中に、高圧分散機を用いて予め膨潤・へき開させてから添加混合し、攪拌装置や分散装置を利用して無機層状化合物を分散させ、ガスバリヤ性コーティング組成物の基本組成物を得る。さらに、上記Ｄ成分である金属化合物の少なくとも１種、必要によりその他の添加剤を添加混合し、攪拌装置を利用して分散させて、最終的なガスバリヤ性コーティング組成物を製造する方法等が挙げられる。なお、酢酸イオンやアルカリ金属イオンを除去する場合、エチレン−ビニルアルコール系樹脂と無機層状化合物とが別々の状態であるときに除去してもよく、また、混合した後に除去してもよい。
【００４４】
上記攪拌装置や分散装置としては、通常の撹拌装置や分散装置であれば特に限定されず、これらを用いて分散液中で無機層状化合物を均一に分散することができるが、透明で安定なガスバリヤ性コーティング組成物が得られる点から、高圧分散機、超音波分散機等を使用することが好ましい。高圧分散機としては、例えば、ナノマイザー（商品名、ナノマイザー社製）、マイクロフルイタイザー（商品名、マイクロフライデックス社製）、アルチマイザー（商品名、スギノマシン社製）、ＤｅＢｅｅ（商品名、Ｂｅｅ社製）、ニロ・ソアビホモジナイザー（商品名、ニロ・ソアビ社）等が挙げられ、これら高圧分散機の圧力条件として１００ＭＰａ以下で分散処理を行うことが好ましい。圧力条件が１００ＭＰａを超えると、無機層状化合物の破砕が起こり易くなり、目的であるガスバリヤ性が低下する場合がある。
【００４５】
ガスバリヤ層の形成方法
最後に、本発明のガスバリヤ性コーティング組成物を塗布してガスバリヤ層を得る方法について説明する。
【００４６】
ガスバリヤ層は、本発明のガスバリヤ性コーティング組成物を、乾燥膜厚が０．３〜３μｍとなるように、グラビアシリンダー等を用いたロールコーティング法、ドクターナイフ法やエアーナイフ・ノズルコーティング法、バーコーティング法、スプレーコーティング法、ディップコーティング法等の通用の塗工方法を用い塗布・乾燥させることにより得ることができる。
【実施例】
【００４７】
以下に実施例を掲げて本発明をさらに詳細に説明するが、本発明はこれらの実施例のみに限定されるものではない。なお、特に断りのない限り、「％」は「質量％」を意味し、「部」は「質量部」を意味するものとする。
【００４８】
（ガスバリヤ性コーティング組成物の調製）
＜エチレン−ビニルアルコール共重合体溶液の調製＞
精製水４１％とｎ−プロピルアルコール（ＮＰＡ）５９％を含む混合溶媒の７２部に、エチレン−ビニルアルコール共重合体（商品名：ソアレジンＤ２９０８、日本合成化学工業（株）製、以下、ＥＶＯＨと略記することがある。）１５部を加え、さらに濃度が３０％の過酸化水素水１３部とＦｅＳＯ4の０．００４部を添加して攪拌下で８０℃に加温し、約２時間反応させた。その後冷却してカタラーゼを３０００ｐｐｍになるように添加し、残存過酸化水素を除去し、これにより固形分１５％のほぼ透明なエチレン−ビニルアルコール共重合体溶液（ＥＶＯＨ溶液Ａ）を得た。
【００４９】
＜イオンを除去したエチレン−ビニルアルコール共重合体溶液の調製＞
ＥＶＯＨ溶液Ａ１００部に対して、３部のイオン交換樹脂を添加しイオン交換樹脂の破砕が起きない程度の攪拌速度で１時間攪拌した後、イオン交換樹脂のみをストレーナで濾別してイオンを除去し、固形分１５％のほぼ透明なＥＶＯＨ溶液Ｂを得た。
【００５０】
＜無機層状化合物分散液の調製＞
無機層状化合物であるモンモリロナイト（商品名：クニピアＦ、クニミネ工業（株）製）４部を精製水９６部中に攪拌しながら添加し、高圧分散装置にて圧力５０ＭＰａの設定にて十分に分散した。その後、４０℃にて１日間保温し固形分４％の無機層状化合物分散液Ａを得た。
【００５１】
＜イオンを除去した無機層状化合物分散液の調製＞
無機層状化合物分散液Ａ１００部に対して、３部のイオン交換樹脂を添加しイオン交換樹脂の破砕が起きない程度の攪拌速度で１時間攪拌した後、イオン交換樹脂のみをストレーナで濾別してイオンを除去し、固形分４％の無機層状化合物分散液Ｂを得た。
【００５２】
＜ガスバリヤ性コーティング組成物の基本組成物の調製＞
＜組成物１＞
精製水５０％、ＩＰＡ５０％の混合溶剤５８部に、ＥＶＯＨ溶液Ａを１２部添加し、十分に攪拌混合した。さらにこの溶液を高速で攪拌しながら、無機層状化合物分散液Ａ３０部を添加した後、さらに高圧分散装置にて圧力５０ＭＰａの設定で分散処理し、２５５メッシュのフィルターにて濾過し、固形分３％の組成物１（ＥＶＯＨ／無機層状化合物＝６／４（固形分質量比））を得た。
【００５３】
＜組成物２＞
精製水５０％、ＩＰＡ５０％の混合溶剤５８部に、ＥＶＯＨ溶液Ｂを１２部添加し、十分に攪拌混合した。さらにこの溶液を高速で攪拌しながら、無機層状化合物分散液Ｂ３０部を添加し、その後は組成物１と同じ操作で、固形分３％の組成物２（ＥＶＯＨ／無機層状化合物＝６／４（固形分質量比））を得た。
【００５４】
＜組成物３＞
精製水５０％、ＩＰＡ５０％の混合溶剤６９部に、ＥＶＯＨ溶液Ｂを１６部添加し、十分に攪拌混合した。さらにこの溶液に、高速攪拌を行いながら無機層状化合物分散液Ｂ１５部を添加し、その後は組成物１と同じ操作で、固形分３％の組成物４（ＥＶＯＨ／無機層状化合物＝８／２（固形分質量比））を得た。
【００５５】
＜組成物４＞
精製水５０％、ＩＰＡ５０％の混合溶剤７８．９部に、ＥＶＯＨ溶液を１９．８部添加し、十分に攪拌混合した。さらにこの溶液に、高速攪拌を行いながら無機層状化合物分散液０．７５部を添加し、その後は組成物１の調製と同じ操作で、固形分３％の組成物３（ＥＶＯＨ／無機層状化合物＝９９／１（固形分質量比））を得た。
【００５６】
＜組成物５＞
精製水５０％、ＩＰＡ５０％の混合溶剤８０部に、ＥＶＯＨ溶液を２０部添加し、十分に攪拌混合し、２５５メッシュのフィルターにて濾過し固形分３％の組成物５（ＥＶＯＨ／無機層状化合物＝１００／０（固形分質量比））を得た。
【００５７】
＜組成物６＞
精製水５０％、ＩＰＡ５０％の混合溶剤３６部に、ＥＶＯＨ溶液を４部添加し、十分に攪拌混合した。さらにこの溶液に、高速攪拌を行いながら無機層状化合物分散液６０部を添加し、その後は、組成物１と同じ操作で、固形分３％の組成物６（ＥＶＯＨ／無機層状化合物＝２／８（固形分質量比））を得た。
【００５８】
＜組成物７＞
精製水５０％、ＩＰＡ５０％の混合溶剤８３．４部に、ＥＶＯＨ溶液Ａを１６部添加し、十分に攪拌混合した。さらにこの溶液に、高速攪拌を行いながら炭酸カルシウム（白艶華Ｏ、白石カルシウム（株）製）０．６部を添加し、その後は、組成物１と同じ操作で、固形分３％の組成物７（ＥＶＯＨ／炭酸カルシウム＝８／２（固形分質量比））を得た。
【００５９】
＜実施例１〜１１、比較例１〜７のガスバリヤ性コーティング組成物の調製＞
上記の組成物１〜６の固形分５００部に対して、金属化合物の含有量が表１となるように、それぞれ金属化合物を添加・攪拌して、実施例１〜１１、比較例１〜７のガスバリヤ性コーティング組成物を調製した。
【００６０】
ガスバリヤ性コーティング組成物の塗工
グラビア塗工機を用いて、それぞれ実施例１〜１１、比較例１〜７のガスバリヤ性コーティング組成物を、固形分が１ｇ／ｍ2となる塗工量で一軸延伸ポリプロピレンフィルム（東洋紡績（株）製、パイレンＰ−２１６１（商品名）、厚さ２５μｍ）に塗工して、ガスバリヤ性試験および密着性の評価試験用の塗工物を得た。
【００６１】
着色の度合いが目立つように白色の包装紙に、グラビア塗工機を用いて、それぞれ実施例１〜１１、比較例１〜７のガスバリヤ性コーティング組成物を、固形分が２ｇ／ｍ2となる塗工量で塗工して、着色性の評価試験用の塗工物を得た。
【００６２】
ガスバリヤ性試験
酸素透過度ＪＩＳ Ｋ７１２６ Ｂ法に準じて、酸素透過率測定装置（Ｍｏｃｏｎ社製；ＯＸ−ＴＲＡＮ１００、商品名）を用いて酸素透過度（ＯＴＲ値）を測定した。なお、測定条件は、２３℃、８０％ＲＨ（相対湿度）の雰囲気下で行った。
【００６３】
着色性
上記の着色性評価試験用塗工物に鳥の空揚げを包んで、電子レンジ(松下電器産業（株）製、ＮＥ−ＮＳ８８)で２分間加熱した時の、ガスバリヤ層の着色状態を目視にて評価した。
Ａ：無色
Ｂ：淡黄色に着色
Ｃ：赤褐色に着色
【００６４】
密着性
塗工物の表面に爪で０．５ｃｍ×０．５ｃｍ程度の格子状の傷を入れ、その上にセロハンテープを貼り付け、一気にセロハンテープを剥がしたときの、皮膜の剥離状態を目視で観察する。その剥離状態から、
Ａ：全く剥離しない。
Ｂ：面積の比率として１０％未満の部分的な剥離が認められる。
Ｃ：面積の比率として１０％以上３０％未満の部分的な剥離が認められる。
Ｄ：面積の比率として３０％以上の部分的、あるいは全面の剥離が認められる。
【００６５】
なお、実用上、上記の評価において、ガスバリヤ性については概ね３００ｃｍ3／ｍ2・ｄａｙ・ｋｐａ以下であること、着色性についてはＡの無色であること、密着性についてはＣ以上の評価であることが好ましい範囲である。
【００６６】
【表１】
0005210563.tif 000002
【００６７】
上記実施例および比較例から明らかなように、本発明のガスバリヤ性コーティング組成物に相当する実施例１〜１１については、ガスバリヤ性および密着性が良好であり、また、高温時においても着色は見られないものであった。それに対して、無機層状化合物を含有しない比較例１では、ガスバリヤ性が十分でなく、無機層状化合物を過剰に含有する比較例２では密着性が低いものであった。また、金属化合物を含有しない比較例３、４において、イオン除去処理を行わなければ淡黄色、処理を行えば赤褐色に着色した。さらに、金属化合物を含有する比較例５、６においても、含有量が少なすぎると淡黄色に着色し、過剰になると密着性が低くなった。無機層状化合物を粒子状の炭酸カルシウムにかえた比較例７では、ガスバリヤ性が極めて低くなった。
【００６８】
以上の結果から、本発明によれば、塗工手段という簡便な方法によりガスバリヤ層を設けることができる。そして、形成されたガスバリヤ層は、高いガスバリヤ性と密着性を有し、高温時においても着色することのない、非常に優れたガスバリヤ層といえるものである。